(57)【要約】【課題】良好なストレッチを有し、かつ表面にイラツキ感の無い、光沢に富んだソフトな風合いを有するポリエステル系ストレッチ裏地織物を提供する。【解決手段】少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りで、タテ糸またはヨコ糸の一方に用い、他方には、異形断面を有するマルチフィラメントをタテ糸として用いることを特徴とするポリエステル系ストレッチ裏地織物。【選択図】図１
2008057071.tif 000002
【特許請求の範囲】
【請求項１】
少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りで、タテ糸またはヨコ糸の一方に用い、他方には、異形断面を有するマルチフィラメントを用いることを特徴とするポリエステル系ストレッチ裏地織物。
【請求項２】
トータルカバーファクターが１３００〜３３００であることを特徴とする、請求項１に記載のストレッチ裏地織物。
ただし、トータルカバーファクターとは、タテのカバーファクター＋ヨコのカバーファクターを示し、タテのカバーファクター＝タテ糸繊度（ｄｔｅｘ）１／２×タテ糸密度（本／２．５４ｃｍ）、ヨコのカバーファクター＝ヨコ糸繊度（ｄｔｅｘ）１／２×ヨコ糸密度（本／２．５４ｃｍ）である。
【請求項３】
該異形断面を有するマルチフィラメントが、多葉の異形断面を有することを特徴とする、請求項１または２に記載のポリエステル系ストレッチ裏地織物。
【発明の詳細な説明】
【技術分野】
【０００１】
本発明は、ジャケット、ズボンなどの裏地用途の織物に関するものであり、タテ糸またはヨコ糸の一方に異形断面を有するポリエステルマルチフィラメントを用い、他方にはサイドバイサイド型の、ポリトリメチレンテレフタレートを有するストレッチ性ポリエステルマルチフィラメントを使用したストレッチ裏地織物に関するものである。
【背景技術】
【０００２】
従来のストレッチ裏地織物について、以下に記述する。
【０００３】
例えば特開平４−３０８２７１号公報には、固有粘度差あるいは極限粘度差を有するポリエチレンテレフタレート（以下、ＰＥＴと略す）のサイドバイサイド型複合糸を用いたストレッチ織物が、また、特開平５−２９５６３４号公報には、非共重合ＰＥＴと、それより高収縮性の共重合ＰＥＴのサイドバイサイド型複合糸を用いたストレッチ織物が、さらには、特開２００１−３１６９２３号公報には、ポリトリメチレンテレフタレートを用いたサイドバイサイド型複合糸によるストレッチ織物などが提案されている。これらのサイドバイサイド型複合糸は、ポリウレタン系繊維のように繊維自身の伸縮によりストレッチ性を発現するのではなく、複合ポリマ間の収縮率差によって生じる３次元コイルの伸縮をストレッチ性に利用しているものである。また、単繊維が３次元コイル形態を有することにより、各単繊維には、１コイルごとに２カ所のねじれが存在する。ねじれとは、単繊維が軸と直角方向に回転することにより、サイドバイサイド型複合糸の高収縮側と低収縮側が、見かけ上、入れ替わって見えることである。この単繊維ねじれ部分では、その他の部位と比較して、見かけ上、より濃色を呈する。マルチフィラメントにおいて、単繊維コイルの位相がランダムに存在する場合には、単繊維ねじれ部分も織物上でランダムに存在し、濃淡の偏りを見せることはないが、単繊維コイル同士の位相が多く一致した場合には、見かけ上の濃色部分あるいは淡色部分が部分的に集中することが起こり、これが織物表面の不快なイラツキの原因となる。また、３次元コイルは織物上でループを形成するが、ループの倒れる方向が偏りを持つことで、光線の反射方向が偏りを持つことがあり、これも織物表面の不快なイラツキの原因となる。これらのイラツキを防ぐ方法としては、サイドバイサイド型複合糸に追撚加工を施すことにより、位相を積極的にばらつかせたり、ループの形成を抑制したりすることも出来るが、なめらかな触感、ソフトな風合いが損なわれるため、裏地としては好ましくないという問題があった。
【特許文献１】特開平４−３０８２７１号公報
【特許文献２】特開平５−２９５６３４号公報
【特許文献３】特開２００１−３１６９２３号公報
【発明の開示】
【発明が解決しようとする課題】
【０００４】
前項で挙げた従来技術では得られなかった、良好なストレッチ性を有し、かつ、織物表面に不快なイラツキがない、なめらかでソフトな風合いを有するポリエステルストレッチ裏地織物を提供することを課題とする。
【課題を解決するための手段】
【０００５】
本発明は、上記の課題を達成するため、下記の構成を採用する。すなわち、
（１）少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りで、タテ糸またはヨコ糸の一方に用い、他方には、異形断面を有するマルチフィラメントを用いることを特徴とするポリエステル系ストレッチ裏地織物。
（２）トータルカバーファクターが１３００〜３３００であることを特徴とする、前記（１）に記載のストレッチ裏地織物。
【０００６】
ただし、トータルカバーファクターとは、タテのカバーファクター＋ヨコのカバーファクターを示し、タテのカバーファクター＝タテ糸繊度（ｄｔｅｘ）１／２×タテ糸密度（本／２．５４ｃｍ）、ヨコのカバーファクター＝ヨコ糸繊度（ｄｔｅｘ）１／２×ヨコ糸密度（本／２．５４ｃｍ）である。
（３）該異形断面を有するマルチフィラメントが、多葉の異形断面を有することを特徴とする、前記（１）または（２）に記載のポリエステル系ストレッチ裏地織物。
【発明の効果】
【０００７】
本発明により、従来技術では得られなかった、良好なストレッチを有し、かつ、表面に不快なイラツキがない、なめらかでソフトな風合いを有するポリエステル系ストレッチ裏地織物を提供することが出来る。
【発明を実施するための最良の形態】
【０００８】
以下、本発明を詳細に説明する。
【０００９】
本発明のストレッチ裏地織物は、少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りでタテ糸またはヨコ糸の一方に用い、他方には、異形断面を有するマルチフィラメントを用いることを特徴とするポリエステル系ストレッチ裏地織物である。
【００１０】
前述したように、ポリトリメチレンテレフタレートを少なくとも一成分とするサイドバイサイド型複合糸を実質的に無撚りで使用した場合には、潜在的に、該糸使用の織物方向にイラツキを生じさせる性質を有している。一方、異形断面を有するマルチフィラメントを用いた場合には、該糸を使用した織物方向に均一な光沢感が得られず、光沢ムラによる筋が発生しやすいことが知られている。その要因として、異形断面糸は、原料ポリマーの粘度バラツキ、紡糸温度のバラツキ、冷却温度のバラツキ等により、断面形状も長手方向である程度のバラツキが生じているため、この断面形状差による光線の反射ムラが織物上に生じていることがあげられる。本発明においては、タテ糸またはヨコ糸の一方に光沢バラツキのある異形断面糸をあえて用いることで、前述した、相対方向のイラツキ感を緩和し、織物表面品位を向上させることが出来ることを見出した。すなわち、上記の構成を有する裏地織物は、良好なストレッチを有し、かつ、織物表面に不快なイラツキがない、なめらかでソフトな風合いを有するポリエステル系ストレッチ裏地織物となる。
【００１１】
本発明の少なくとも一方がポリトリメチレンテレフタレートを主体としたポリエステルは、２種類のポリエステル系重合体を繊維長さ方向に沿ってサイドバイサイド型に貼り合わせたものであるが、２種類のポリエステルとしては、例えば、一方がポリトリメチレンテレフタレートであり、他方がポリエチレンテレフタレートのような場合のみならず、両成分がいずれもポリトリメチレンテレフタレートであって、その粘度や、収縮            が異なる場合も含まれる。また、ポリエステル系重合体として用いられるポリトリメチレンテレフタレート以外のポリエステルとしては、ポリエチレンテレフタレート、ポリブチレンテレフタレートなどが上げられる。
【００１２】
本発明のストレッチ裏地織物は、トータルカバーファクターが１３００〜３３００であることが好ましい。トータルカバーファクターが１３００未満では目ずれを抑えることが難しい場合があり、３３００を超えると、通気性、すべり性、柔軟性が不十分となる傾向がある。また、好ましい繊度としては、タテ糸が３０〜６０ｄｔｅｘ程度であり、ヨコ糸が５０ｄｔｅｘまたは９０ｄｔｅｘなどである。
【００１３】
また、用いられる異形断面糸は、断面形状が多葉であり、異形度の平均値が１．５〜６．０であることが好ましい。多葉形状としては３葉〜１０葉がよく、さらに好ましくは３葉〜８葉である。そうすることで、該糸使用の織物方向への適当な光沢ムラを得ることが出来る。異形度が１．５未満では適度な光沢が得られにくく、また、６．０を超えると、繊維が割れたり、フィブリル化が起こりやすくなる傾向がある。ここで、異形度とは、原糸断面の外接円直径を内接円直径で除した値を意味する。図１に多葉断面糸の断面図例を示す。
【００１４】
また、異形断面糸の断面形状が楕円多葉であっても良い。楕円偏平度の平均値としては、１．４〜１．９であることが好ましい。また、楕円異形度の平均値としては０．９〜１．５であることが好ましい。楕円多葉形状としては６葉〜８葉が好ましい。そうすることで、該糸使用の織物方向への適当な光沢ムラを得ることが出来る。楕円偏平度が１．４未満、または、楕円異形度が０．９未満では、適度な光沢を得にくい場合があり、また、楕円偏平度が１．９を超えるか、または、楕円異形度が１．５を超えると、繊維が割れたり、フィブリル化が起こりやすくなる傾向がある。ここで、楕円偏平度とは、原糸断面外接長方形の長辺長さを短辺長さで除した値であり、楕円異形度とは、外接長方形の短辺長さを、内接長方形の短辺長さで除した値である。図２に楕円８葉断面糸の断面図例を示す。
【００１５】
本発明の織物の組織として、平、ツイル、サテン等が用いられる。
【００１６】
上記の構成を有する本発明のストレッチ裏地織物は、良好なストレッチ性を有し、かつ、織物表面に不快なイラツキがない、なめらかでソフトな風合いを有するポリエステルストレッチ裏地織物である。
【００１７】
次に、本発明のストレッチ裏地織物製造方法の一例について説明する。
【００１８】
まず、異形断面を有するマルチフィラメントとしては、例えば、特開平06-033315などで開示された技術を用いて製糸することができる。ポリトリメチレンテレフタレートを用いた複合繊維としては、特開2001-055634や、特開2002-061031などで開示された技術を用いて製糸することができる。これらをタテ糸、ヨコ糸に用いて製織するが、該糸のヨコ入れの容易性と製織スピードの点で、ウォータージェット織機で製織することが好ましい。
【００１９】
製織後の精練・リラックス熱処理、中間セット、アルカリ減量染色、仕上げセット等は通常条件で実施可能であるが、精練・リラックス熱処理については、サイドバイサイド型複合繊維の潜在捲縮がスプリング構造として発現するように、液中最高温度を９０℃以上とすることが好ましい。また、シボやシワの発生を防ぐため、精練・リラックス時の各浴液温度は、低い温度から段階的に９０℃以上まで上げていくことが好ましい。布速は３０〜４０ｍ／分程度が好ましく、布帛はロープ状にして処理せず、広げて処理することが好ましい。例えば、オープンソーパー精練機で精練・リラックスを施した後、シリンダー乾燥機で乾燥し、ピンテンターで熱セットを施す工程が好ましい。中間セット幅は、精練上がり幅に対してプラス１〜３ｃｍとし、染色スピードは３００ｍ／分付近が好ましく、仕上げセット温度は、中間セット温度に対してマイナス２０℃程度に設定することが好ましい。
【００２０】
本発明のストレッチ裏地織物は、紳士及び婦人用の上衣や下衣などの裏地として好適に用いられる。
【実施例】
【００２１】
以下、実施例に基づいて本発明をさらに具体的に説明する。なお、織物加工後の、不快なイラツキ、タテ筋等の品位は目視で判定し、次の３段階に評価した。
【００２２】
Ｗ０：イラツキやタテ筋が無い、Ｗ１：イラツキやタテ筋が若干確認できる、Ｗ２：イラツキやタテ筋が目立つ
実施例１
タテ糸に、３３ｄｔｅｘ／１２フィラメント、異形度の平均値が１．６〜１．９である３葉断面を有するポリエステルマルチフィラメントを使用、ヨコ糸に、５６ｄｔｅｘ／２４フィラメントの、一方がポリトリメチレンテレフタレート５０重量％、他方がポリエチレンテレフタレート５０重量％である２種類のポリエステル系重合体を繊維長さ方向に沿ってサイドバイサイド型に貼り合わせた複合繊維のマルチフィラメントを無撚りで使用し、タテ密度１２８本／２．５４ｃｍ、ヨコ密度９０本／２．５４ｃｍの平織物を、ウォータージェット織機で製織した。次に、オープンソーパー精練機で、プレウェット温度５０℃、第１槽温度７０℃、第２槽温度９０℃、布速３０ｍ／分の条件とし、拡布状態で精練・リラックスを行い、乾燥後、１８０℃で中間セットを施した。その後、減量率３％でアルカリ減量を行った後、液流染色機を用いて染色速度３００ｍ／分で染色を行い、１６０℃で仕上げセットを施した。本方法により、仕上げ密度が、タテ１３８本／２．５４cm、ヨコ９４本／２．５４ｃｍ、トータルカバーファクターが１４９６、ヨコ方向の伸長率が７％の織物を得た。本織物のヨコ方向へのイラツキは解消され、品位判定は良好であり、Ｗ０の評価であった。
実施例２  
タテ糸に、３３ｄｔｅｘ／１２フィラメント、異形度の平均値が１．６〜１．９である３葉断面を有するポリエステルマルチフィラメントを使用、ヨコ糸に、８４ｄｔｅｘ／３６フィラメントの、一方がポリトリメチレンテレフタレート５０重量％、他方がポリエチレンテレフタレート５０重量％である２種類のポリエステル系重合体を繊維長さ方向に沿ってサイドバイサイド型に貼り合わせた複合繊維のマルチフィラメントを無撚りで使用し、
タテ密度１８４本／２．５４ｃｍ、ヨコ密度８８本／２．５４ｃｍの２／１ツイル織物を、ウォータージェットルームで製織した。染色加工は、減量率を１０％、減量率以外は、前述、実施例１と同様に行い、仕上げ密度が、タテ２３１本／２．５４cm、ヨコ９５本／２．５４ｃｍ、トータルカバーファクターが２１９８、ヨコ方向の伸長率が７％の織物を得た。本織物のヨコ方向へのイラツキは解消され、品位判定は良好であり、Ｗ０の評価であった。
実施例３  
タテ糸に、５６ｄｔｅｘ／３６フィラメント、楕円偏平度の平均値が１．５〜１．８、異形度の平均値が１．０〜１．３である楕円８葉断面を有するポリエステルマルチフィラメントを使用、ヨコ糸に、５６ｄｔｅｘ／２４フィラメントの、一方がポリトリメチレンテレフタレート５０重量％、他方がポリエチレンテレフタレート５０重量％である２種類のポリエステル系重合体を繊維長さ方向に沿ってサイドバイサイド型に貼り合わせた複合繊維のマルチフィラメントを無撚りで使用し、タテ密度１９７本／２．５４ｃｍ、ヨコ密度９４本／２．５４ｃｍのサテン織物を、ウォータージェットルームで製織した。染色加工は、減量率を１０％、減量率以外は、前述、実施例１と同様に行い、仕上げ密度が、タテ２５１本／２．５４cm、ヨコ１００本／２．５４ｃｍ、トータルカバーファクターが２６２６、ヨコ方向の伸長率が１５％の織物を得た。本織物のヨコ方向へのイラツキは解消され、品位判定は良好であり、Ｗ０の評価であった。
比較例１
タテ糸に、３３ｄｔｅｘ／１２フィラメントの丸断面ポリエステルマルチフィラメントを使用した以外は、実施例１と同様として、ヨコ方向の伸長率が７％の平織物を得た。本織物の品位判定は、ヨコ方向のイラツキが若干目立ち、Ｗ１の評価であった。
比較例２  
タテ糸に、３３ｄｔｅｘ／１２フィラメントの丸断面ポリエステルマルチフィラメントを使用した以外は、実施例２と同様として、ヨコ方向の伸長率が７％の２／１ツイル織物を得た。本織物の品位判定は、ヨコ方向のイラツキが若干目立ち、Ｗ１の評価であった。
比較例３
タテ糸に、５６ｄｔｅｘ／３６フィラメントの丸断面ポリエステルマルチフィラメントを使用した以外は実施例３と同様として、ヨコ方向の伸長率が１５％のサテン織物を得た。本織物の品位判定は、ヨコ方向のイラツキが若干目立ち、Ｗ１の評価であった。
【図面の簡単な説明】
【００２３】
【図１】多葉断面糸の断面図例を示す。
【図２】楕円８葉断面糸の断面図を示す。
【図１】
2008057071.tif 000003
【図２】
2008057071.tif 000004
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りで、タテ糸またはヨコ糸の一方に用い、他方には、異形度の平均値が１．５〜６．０である多葉の異形断面または楕円偏平度の平均値が１．４〜１．９であり楕円異形度の平均値が０．９〜１．５である楕円多葉の断面を有するマルチフィラメントを用いることを特徴とするポリエステル系ストレッチ裏地織物。
【請求項２】
トータルカバーファクターが１３００〜３３００であることを特徴とする、請求項１に記載のストレッチ裏地織物。
ただし、トータルカバーファクターとは、タテのカバーファクター＋ヨコのカバーファクターを示し、タテのカバーファクター＝タテ糸繊度（ｄｔｅｘ）１／２×タテ糸密度（本／２．５４ｃｍ）、ヨコのカバーファクター＝ヨコ糸繊度（ｄｔｅｘ）１／２×ヨコ糸密度（本／２．５４ｃｍ）である。
【手続補正２】
【補正対象書類名】明細書
【補正対象項目名】０００５
【補正方法】変更
【補正の内容】
【０００５】
本発明は、上記の課題を達成するため、下記の構成を採用する。すなわち、
（１）少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りで、タテ糸またはヨコ糸の一方に用い、他方には、異形度の平均値が１．５〜６．０である多葉の異形断面または楕円偏平度の平均値が１．４〜１．９であり楕円異形度の平均値が０．９〜１．５である楕円多葉の断面を有するマルチフィラメントを用いることを特徴とするポリエステル系ストレッチ裏地織物。
（２）トータルカバーファクターが１３００〜３３００であることを特徴とする、前記（１）に記載のストレッチ裏地織物。
【手続補正３】
【補正対象書類名】明細書
【補正対象項目名】０００６
【補正方法】変更
【補正の内容】
【０００６】
ただし、トータルカバーファクターとは、タテのカバーファクター＋ヨコのカバーファクターを示し、タテのカバーファクター＝タテ糸繊度（ｄｔｅｘ）１／２×タテ糸密度（本／２．５４ｃｍ）、ヨコのカバーファクター＝ヨコ糸繊度（ｄｔｅｘ）１／２×ヨコ糸密度（本／２．５４ｃｍ）である。
【手続補正４】
【補正対象書類名】明細書
【補正対象項目名】０００９
【補正方法】変更
【補正の内容】
【０００９】
本発明のストレッチ裏地織物は、少なくとも一方がポリトリメチレンテレフタレートを主体としたポリエステルであり、２種類のポリエステル系重合体を繊維長さ方向に沿ってサイドバイサイド型に貼り合わせた複合繊維のマルチフィラメントを、実質的に無撚りで、タテ糸またはヨコ糸の一方に用い、他方には、異形度の平均値が１．５〜６．０である多葉の異形断面または楕円偏平度の平均値が１．４〜１．９であり楕円異形度の平均値が０．９〜１．５である楕円多葉の断面を有するマルチフィラメントを用いることを特徴とするポリエステル系ストレッチ裏地織物である。